"下記式[1]で表される化合物。式中、R1及びR2は、それぞれ独立に水素原子、炭素数1~20のアルキル基、炭素数1~20のハロアルキル基、炭素数1~20のアルコキシ基、炭素数1~20のハロアルコキシ基及び炭素数2~20のシアノアルキル基を表す。R1及びR2が、水素原子である請求項1記載の化合物。下記式[2]式中、R1及びR2は、炭素数1~20のアルキル基、炭素数1~20のハロアルキル基、炭素数1~20のアルコキシ基、炭素数1~20のハロアルコキシ基及びシアノアルキル基を表す。で表されるレゾルシノール化合物と下記式[3]式中、Xは、ハロゲン原子を表す。で表される無水トリメリット酸ハライドとを、塩基の存在下で反応させることを特徴とする下記式[1]式中、R1及びR2は、前記と同じ意味を表す。で表されるテトラカルボン酸二無水物化合物の製造法。R1及びR2が、水素原子であり、無水トリメリット酸ハライドが無水トリメリット酸クロライドである請求項3記載の製造法。式[4]で表される繰り返し単位を含有するポリアミック酸。式中、R1及びR2は、炭素数1~20のアルキル基、炭素数1~20のハロアルキル基、炭素数1~20のアルコキシ基、炭素数1~20のハロアルコキシ基及びシアノアルキル基を表し、Aは、2価の有機基を表し、nは、2以上の整数を表す。前記R1及びR2が、水素原子である請求項5記載のポリアミック酸。式[5]で表される繰り返し単位を含有するポリイミド。式中、R1及びR2は、炭素数1~20のアルキル基、炭素数1~20のハロアルキル基、炭素数1~20のアルコキシ基、炭素数1~20のハロアルコキシ基及びシアノアルキル基を表し、Aは、2価の有機基を表し、nは、2以上の整数を表す。前記R1及びR2が、水素原子である請求項7記載のポリイミド。本発明は、このような事情に鑑みてなされたものであり、有機溶媒類に対して溶解性に優れ、又液晶配向膜分野においては、液晶配向膜に光配向性能を付与でき、光記録媒体として応用可能性のあるビスフェニルアゾベンゼン型酸二無水物、その製造法およびポリイミドを提供することを目的とする。本発明者らは、上記目的を達成するために鋭意検討を重ねた結果、光配向制御化合物としてビスフェニルアゾレゾルシノール型酸二無水物とトリメリット酸無水物ハライド化合物から得られるエステル型酸二無水化合物の製造方法を確立し、そのポリイミドへの誘導を図り本発明を完成させた。得られた酸二無水物及びそのポリイミドは新規化合物である。すなわち、本発明は、1.下記式[1]で表される化合物、式中、R1及びR2は、それぞれ独立に水素原子、炭素数1~20のアルキル基、炭素数1~20のハロアルキル基、炭素数1~20のアルコキシ基、炭素数1~20のハロアルコキシ基及び炭素数2~20のシアノアルキル基を表す。2.R1及びR2が、水素原子である1記載の化合物、3.下記式[2]式中、R1及びR2は、前記と同じ意味を表す。で表されるレゾルシノール化合物と下記式[3]式中、Xは、ハロゲン原子を表す。で表される無水トリメリット酸ハライドとを、塩基の存在下で反応させることを特徴とする下記式[1]式中、R1及びR2は、前記と同じ意味を表す。で表されるテトラカルボン酸二無水物化合物の製造法、4.R1及びR2が、水素原子であり、無水トリメリット酸ハライドが無水トリメリット酸クロライドである3記載の製造法、5.式[4]で表される繰り返し単位を含有するポリアミック酸、式中、R1及びR2は、前記と同じ意味を表し、Aはジアミン由来の2価の有機基を表し、nは、2以上の整数を表す。6.前記R1及びR2が、水素原子である5記載のポリアミック酸、7.式[5]で表される繰り返し単位を含有するポリイミド、式中、R1、R2、A及びnは、前記と同じ意味を表す。8.前記R1及びR2が、水素原子である7記載のポリイミドを提供する。本発明によれば、光配向制御官能基のフェニルアゾ基を二つ有するビスフェニルアゾレゾルシノール化合物とトリメリット酸無水物化合物から得られるエステル型酸二無水化合物の製造方法を確立し、そのポリイミドは液晶配向膜として光配向処理法での液晶配向性の発現とポリイミド主鎖に対するビスフェニルアゾ基の分岐置換構造から有機溶媒溶解性の発現が期待される。実用場面としては、液晶表示素子の他に半導体における保護材料、絶縁材料などの電子材料等として好適に用いることが期待される。以下、本発明についてさらに詳しく説明する。上記式[1]で表されるエステル型酸二無水化合物以下、BPBCCと略記するの製造法は、下記の反応スキームで表される。式中、R1、R2及びXは、上記と同じ意味を表す。即ちフェニルアゾベンゼン化合物BPARCと2モル倍の無水トリメリット酸ハライドを、塩基の存在下で縮合させることにより、目的のBPBCCが製造される。原料の一つであるBPARCは、フェニルアゾ基のフェニル部分に各種置換基を導入することが可能である。ここで、R1及びR2は、それぞれ独立に水素原子、炭素数1~20のアルキル基、炭素数1~10のハロアルキル基、炭素数1~20のアルコキシ基、炭素数1~20のハロアルコキシ基及び炭素数2~20のシアノアルキル基を表す。炭素数1~20のアルキル基としては、直鎖、分岐、環状のいずれでもよく、その具体例としては、メチル、エチル、n-プロピル、i-プロピル、c-プロピル、n-ブチル、i-ブチル、s-ブチル、t-ブチル、c-ブチル、n-ペンチル、1-メチル-n-ブチル、2-メチル-n-ブチル、3-メチル-n-ブチル、1,1-ジメチル-n-プロピル、c-ペンチル、2-メチル-c-ブチル、n-ヘキシル、1-メチル-n-ペンチル、2-メチル-n-ペンチル、1,1-ジメチル-n-ブチル、1-エチル-n-ブチル、1,1,2-トリメチル-n-プロピル、c-ヘキシル、1-メチル-c-ペンチル、1-エチル-c-ブチル、1,2-ジメチル-c-ブチル、n-ヘプチル、n-オクチル、n-ノニル、n-デシル、n-ウンデシル、n-ドデシル、n-トリデシル、n-テトラデシル、n-ペンタデシル、n-ヘキサデシル、n-ヘプタデシル、n-オクタデシル、n-ノナデシル及びn-エイコシル基等が一例として挙げられる。なお、nはノルマルを、iはイソを、sはセカンダリーを、tはターシャリーを、cはシクロをそれぞれ表す。炭素数1~20のハロアルキル基としては、CF3-、CF3CH2-、CF3CF2-、CF32-、CF32-、CF3CF2CH2-、CF33-、CF3CF22-、CF34-、CF322-、CF35-、CF332-、CF36-、CF342-、CF37-、CF352-、CF38-、CF362-、CF39-、CF372-、CF310-、CF382-、CF311-、CF312-、CF313-、CF314-、CF315-、CF316-、CF317-、CF318-及びCF319-基等が一例として挙げられる。炭素数1~20のアルコキシ基としては、メトキシ、エトキシ、n-プロポキシ、i-プロポキシ、n-ブトキシ、i-ブトキシ、s-ブトキシ、n-ペンチルオキシ、1-メチル-n-ブチルオキシ、2-メチル-n-ブチルオキシ、3-メチル-n-ブトキシ、1,1-ジメチル-n-プロポキシ、n-ヘキシルオキシ、1-メチル-n-ペンチルオキシ、2-メチル-n-ペンチルオキシ、1,1-ジメチル-n-ブトキシ、1-エチル-n-ブトキシ、1,1,2-トリメチル-n-プロポキシ、n-オクチルオキシ、n-ノニルオキシ、n-デシルオキシ、n-ウンデシルオキシ、n-ドデシルオキシ、n-トリデシルオキシ、n-テトラデシルオキシ、n-ペンタデシルオキシ、n-ヘキサデシルオキシ、n-ヘプタデシルオキシ、n-オクタデシルオキシ、n-ノナデシルオキシ及びn-エイコシルオキシ基等が一例として挙げられる。炭素数1~20のハロアルコキシ基としては、CF3O-、CF3CH2O-、CF3CF2O-、CF32-、CF32O-、CF3CF2CH2O-、CF33O-、CF3CF22O-、CF34O-、CF322O-、CF35O-、CF332O-、CF36O-、CF342O-、CF37O-、CF352O-、CF38O-、CF362O-、CF39O-、CF372O-、CF310O-、CF382O-、CF311O-、CF312O-、CF313O-、CF314O-、CF315O-、CF316O-、CF317O-、CF318O-及びCF319O-基等が一例として挙げられる。炭素数2~20のシアノアルキル基としては、シアノメチル、シアノエチル、シアノプロピル、シアノブチル、シアノペンチル、シアノヘキシル、シアノヘプチル、シアノオクチル、シアノノニル、シアノデシル、シアノウンデシル、シアノドデシル、シアノトリデシル、シアノテトラデシル、シアノペンタデシル、シアノヘキサデシル、シアノヘプタデシル、シアノオクタデシル、シアノノナデシル及びシアノエイコシル等が一例として挙げられる。これらの中で、代表例は、R1とR2が共に水素原子である4,6-ビスフェニルアゾレゾルシノールを挙げることができる。BPARは、公知の方法特開平2001-131134号公報を用いることにより、高収率で製造できる。もう一方の原料は、無水トリメリット酸ハライドTAHであり、Xは、フッ素、塩素、臭素及びヨウ素の各原子を表す。これらの中で市販の無水トリメリット酸クロライドがそのまま使用できる。その使用量は、BPARCに対し、2.0~3.0モル倍が好ましく、2.0~2.5モル倍がより好ましい。塩基としては、トリエチルアミン、トリプロピルアミン及びピリジン等の有機塩基または炭酸リチウム、炭酸ナトリウム及び炭酸カリウム等のアルカリ金属の炭酸塩等を用いることができるが、特には、トリエチルアミンが好ましい。その使用量は、BPARCに対し、2.0~3.0モル倍が好ましく、2.0~2.5が好ましく、2.0~2.3モル倍がより好ましい。反応溶媒としては、N,N-ジメチルホルムアミドDMF、テトラヒドロフランTHF及び1,4-ジオキサン等が好ましい。それらの使用量は、BPARCに対し3~50質量倍が好ましく、5~30質量倍がより好ましい。反応温度は、-30~150°C程度であるが、0~120°Cが好ましい。反応時間は、1~50時間が好ましく、特には、2~30時間が好ましい。反応後は、ろ過後アセトニトリルで洗浄してから減圧乾燥して得られた固体を、水と酢酸エチルで加温洗浄し更に減圧乾燥することにより目的物が得られる。更に、これをDMFでの再結晶化によって精製することもできる。本反応は、常圧または加圧下で行うことができ、また回分式でも連続式でもよい。以上説明した本発明のテトラカルボン酸二無水物であるBPBCCは、ジアミンとの重縮合反応によりポリアミック酸とした後、熱または脱水剤を用いた脱水閉環反応により対応するポリイミドに導くことができる。本発明のテトラカルボン酸二無水物であるBPBCCは、ジアミンの種類により有機溶媒溶解性が異なるポリイミドを与え、低沸点有機溶媒に対しても優れた溶解性を有するポリイミドを与える。ジアミンとしては、特に限定されるものではなく、従来ポリイミド合成に用いられている各種ジアミンを用いることができる。その具体例としては、p-フェニレンジアミン以下、p-PDAと略記する、m-フェニレンジアミン、2,5-ジアミノトルエン、2,6-ジアミノトルエン、4,4’-ジアミノビフェニル、3,3’-ジメチル-4,4’-ジアミノビフェニル、3,3’-ジメトキシ-4,4’-ジアミノビフェニル、4,4’-メチレンジアニリン以下、MDAと略記する、4,4’-オキシジアニリン以下、ODAと略記する、2,2’-ジアミノジフェニルプロパン、ビス3,5-ジエチル-4-アミノフェニルメタン、ジアミノジフェニルスルホン、ジアミノベンゾフェノン、ジアミノナフタレン、1,4-ビス4-アミノフェノキシベンゼン、1,4-ビス4-アミノフェニルベンゼン、ビス4-アミノフェノキシペンタン、9,10-ビス4-アミノフェニルアントラセン、4,4’-1,3-フェニレンジオキシジアニリン以下、PODAと略記する、3,5-ジアミノ-1,6-ジメトキシベンゼン、3,5-ジアミノ-1,6-ジメトキシトルエン、4,4’-ビス4-アミノフェノキシジフェニルスルホン、2,2-ビス[4-4-アミノフェノキシフェニル]プロパン、2,2’-トリフルオロメチル-4,4’-ジアミノビフェニル等の芳香族ジアミン;4,4’-メチレンビスシクロヘキシルアミン以下、MBCAと略記する、4,4’-メチレンビス2-メチルシクロヘキシルアミン、ビス4-アミノシクロヘキシルエーテル、ビス4-アミノ-3-メチルシクロヘキシルエーテル、ビス4-アミノシクロヘキシルスルフィド、ビス4-アミノ-3-メチルシクロヘキシルスルフィド、ビス4-アミノシクロヘキシルスルホン、ビス4-アミノ-3-メチルシクロヘキシルスルホン、2,2-ビス4-アミノシクロヘキシルプロパン、2,2-ビス4-アミノ-3-メチルシクロヘキシルプロパン、ビス4-アミノシクロヘキシルジメチルシラン、ビス4-アミノ-3-メチルシクロヘキシルジメチルシラン等の脂環式ジアミン;テトラメチレンジアミン、ヘキサメチレンジアミン及び3,3’-ジメチルシランジイルビスオキシジプロパン-1-アミンMSPA等の脂肪族ジアミン等が挙げられる。これらのジアミンは、単独で、または2種類以上を混合して用いることができる。なお、上記式[4]および[5]におけるAは、使用したジアミンに由来する2価の有機基である。本発明においては、使用されるテトラカルボン酸二無水物の全モル数のうち、少なくとも10molは式[1]のBPBCCであることが好ましい。さらに、本発明の目的である高い有機溶媒溶解性及び液晶光配向性を達成するためには、テトラカルボン酸二無水物のうち、50mol以上がBPBCCであることが好ましく、70mol以上がBPBCCであることがより好ましく、90mol以上がBPBCCであることが最適である。なお、通常のポリイミドの合成に使用されるテトラカルボン酸化合物およびその誘導体を同時に用いることもできる。その具体例としては、1,2,3,4-シクロブタンテトラカルボン酸、2,3,4,5-テトラヒドロフランテトラカルボン酸、1,2,4,5-シクロヘキサンテトラカルボン酸、3,4-ジカルボキシ-1-シクロヘキシルコハク酸、3,4-ジカルボキシ-1,2,3,4-テトラヒドロ-1-ナフタレンコハク酸、ビシクロ[3.3.0]オクタン-2,4,6,8-テトラカルボン酸等の脂環式テトラカルボン酸およびこれらの酸二無水物、並びにこれらのジカルボン酸ジ酸ハロゲン化物等が挙げられる。また、ピロメリット酸、2,3,6,7-ナフタレンテトラカルボン酸、1,2,5,6-ナフタレンテトラカルボン酸、1,4,5,8-ナフタレンテトラカルボン酸、2,3,6,7-アントラセンテトラカルボン酸、1,2,5,6-アントラセンテトラカルボン酸、3,3’,4,4’-ビフェニルテトラカルボン酸、2,3,3’,4-ビフェニルテトラカルボン酸、ビス3,4-ジカルボキシフェニルエーテル、3,3’,4,4’-ベンゾフェノンテトラカルボン酸、ビス3,4-ジカルボキシフェニルメタン、2,2-ビス3,4-ジカルボキシフェニルプロパン、1,1,1,3,3,3-ヘキサフルオロ-2,2-ビス3,4-ジカルボキシフェニルプロパン、ビス3,4-ジカルボキシフェニルジメチルシラン、ビス3,4-ジカルボキシフェニルジフェニルシラン、2,3,4,5-ピリジンテトラカルボン酸、2,6-ビス3,4-ジカルボキシフェニルピリジン等の芳香族テトラカルボン酸およびこれらの酸二無水物、並びにこれらのジカルボン酸ジ酸ハロゲン化物等も挙げられる。なお、これらのテトラカルボン酸化合物は、それぞれ単独で用いても、2種以上混合して用いてもよい本発明のポリアミック酸を得る方法は特に限定されるものではなく、テトラカルボン酸二無水物およびその誘導体とジアミンとを公知の手法によって反応、重合させればよい。ポリアミック酸を合成する際の全テトラカルボン酸二無水物化合物のモル数と全ジアミン化合物のモル数との比は、カルボン酸化合物/ジアミン化合物=0.8~1.2であることが好ましい。通常の重縮合反応と同様に、このモル比が1に近いほど生成する重合体の重合度は大きくなる。重合度が小さすぎるとポリイミドを製膜した際の強度が不十分となり、また重合度が大きすぎるとポリイミド塗膜を形成する際の作業性が悪くなる場合がある。したがって、本反応における生成物の重合度は、ポリアミック酸溶液の還元粘度換算で、0.05~5.0dl/g30°CのN-メチル-2-ピロリドン中、濃度0.5g/dlが好ましい。ポリアミック酸合成に用いられる溶媒としては、例えば、N-メチル-2-ピロリドン以下、NMPと略記する、N,N-ジメチルホルムアミド以下、DMFと略記する、N,N-ジメチルアセトアミド以下、DMAcと略記する、m-クレゾール、N-メチルカプトラクタム、ジメチルスルホキシド、テトラメチル尿素、ピリジン、ジメチルスルホン、ヘキサメチルホスホルアミド、γ-ブチロラクトン等が挙げられる。これらは、単独で使用しても、混合して使用してもよい。さらに、ポリアミック酸を溶解しない溶媒であっても、均一な溶液が得られる範囲内で上記溶媒に加えて使用してもよい。重縮合反応の温度は、-20~150°C、好ましくは-5~100°Cの任意の温度を選択することができる。本発明のポリイミドは、以上のようにして合成したポリアミック酸を、加熱により脱水閉環熱イミド化して得ることができる。なお、この際、ポリアミック酸を溶媒中でイミドに転化させ、溶剤可溶性のポリイミドとして用いることも可能である。また、公知の脱水閉環触媒を使用して化学的に閉環する方法も採用することができる。加熱による方法は、100~350°C、好ましくは120~300°Cの任意の温度で行うことができる。化学的に閉環する方法は、例えば、ピリジンやトリエチルアミン等と、無水酢酸等との存在下で行うことができ、この際の温度は、-20~200°Cの任意の温度を選択することができる。このようにして得られたポリイミド溶液は、そのまま使用することもでき、また、メタノール、エタノール及び水等の貧溶媒を加えてポリイミドを沈殿させ、これを単離してポリイミド粉末として、あるいはそのポリイミド粉末を適当な溶媒に再溶解させて使用することができる。再溶解用溶媒は、得られたポリイミドを溶解させるものであれば特に限定されるものではなく、例えば、m-クレゾール、2-ピロリドン、NMP、N-エチル-2-ピロリドン、N-ビニル-2-ピロリドン、DMAc、DMF、γ-ブチロラクトン、1,4-ジオキサン、THF、アセトニトリル、酢酸エチル及びクロロホルム等が挙げられる。また、単独ではポリイミドを溶解しない溶媒であっても、溶解性を損なわない範囲であれば上記溶媒に加えて使用することができる。その具体例としては、エチルセロソルブ、ブチルセロソルブ、エチルカルビトール、ブチルカルビトール、エチルカルビトールアセテート、エチレングリコール、1-メトキシ-2-プロパノール、1-エトキシ-2-プロパノール、1-ブトキシ-2-プロパノール、1-フェノキシ-2-プロパノール、プロピレングリコールモノアセテート、プロピレングリコールジアセテート、プロピレングリコール-1-モノメチルエーテル-2-アセテート、プロピレングリコール-1-モノエチルエーテル-2-アセテート、ジプロピレングリコール、2-2-エトキシプロポキシプロパノール、乳酸メチルエステル、乳酸エチルエステル、乳酸n-プロピルエステル、乳酸n-ブチルエステル、乳酸イソアミルエステル等が挙げられる。本発明において、ポリイミドポリアミック酸の数平均分子量は、フィルムにした場合の柔軟性などを考慮すると、少なくとも3000が好ましく、5000~100000がより好ましい。以上のようにして調製したポリアミック酸ポリイミド前駆体溶液を基板に塗布し、加熱により溶媒を蒸発させながら脱水閉環させることで、あるいは、ポリイミド溶液を基板に塗布して加熱により溶媒を蒸発させることで、ポリイミド膜を製造することができる。この際、加熱温度は、通常100~300°C程度である。なお、ポリイミド膜と基板との密着性を更に向上させる目的で、ポリアミック酸溶液やポリイミド溶液に、カップリング剤等の添加剤を加えてもよい。以下、合成例、実施例および比較例を挙げて、本発明をより具体的に説明するが、本発明は下記の実施例に限定されるものではない。実施例における各物性の測定装置は以下のとおりである。[1][質量分析MASS]機種:AQ-TodJEOLイオン化法:DART測定範囲:m/z=100~1000[2][1HNMR]機種:Varian社製NMRSystem400NB400MHz測定溶媒:CDCl3、DMSO-d6標準物質:tetramethylsilaneTMS[3][IR]機種:Nicolet6700FTIR測定法:ATR法分解能:40cm1サンプルスキャン:50回バックグラウンドスキャン:50回[4][融点mp][軟化点PMT]機種:微量融点測定装置MP-S3ヤナコ機器開発研究所社製[5]数平均分子量および重量平均分子量の測定:GPCGelPermerationChromatography法ポリマーの重量平均分子量以下Mwと略すと分子量分布は、日本分光株製GPC装置Shodex登録商標カラムKF803LおよびKF805Lを用い、溶出溶媒としてDMFを流量1mL/分、カラム温度50°Cの条件で測定した。なお、Mwはポリスチレン換算値とした。[実施例1]BPBCの合成100mLの四つ口反応フラスコに4,6-ビスフェニルアゾレゾルシノールBPAR6.88g21.6mmol及びDMF76g11質量倍を仕込み、水浴上12°Cに冷却下にマグネティクスタラーで攪拌しながらスラリー中に、無水トリメリット酸クロライドTAC9.55g45.3mmolを添加溶解させた。続いてトリエチルアミン5.25g51.8mmolを15分かけて滴下した。続いてスラリー状で50°Cで15時間攪拌し反応を停止させた。続いて、ろ過後アセトニトリルで3回洗浄してから減圧乾燥すると橙色固体14.4gが得られた。この粗物に酢酸エチル22gと水55gを加えて70°Cで3時間攪拌してから、氷冷ろ過し、酢酸エチルと水で洗浄してから減圧乾燥すると橙色固体BPBC-19.1g収率63.2m.p.:290~295°Cが得られた。この結晶は、MASS及び1HNMRから目的の4,6-ビス-1,3-フェニレンビスBPBCであることを確認した。MASS66701HNMR7513757977508189823183468748IR:17757酸無水物COBPBC-1の精製橙色固体BPBC-13.95gにDMF60gを添加し、70°Cで2時間攪拌した後氷冷した。続いてろ過後、酢酸エチルで3回洗浄してから120~130°Cで2時間減圧乾燥して、橙色固体BPBC-21.93gが得られた。[実施例2]BPBCの合成100mLの四つ口反応フラスコに4,6-ビスフェニルアゾレゾルシノールBPAR7.96g25.0mmol及びDMF155g19質量倍を仕込み、水浴上8°Cに冷却下にマグネティクスタラーで攪拌しながらスラリー中に、無水トリメリット酸クロライドTAC11.1g52.5mmolを添加溶解させた。続いてトリエチルアミン6.07g60.0mmolを10分かけて滴下した。続いて50°Cで21時間攪拌し反応を停止させた。続いて、ろ過後アセトニトリル50mlで3回洗浄してから70°Cで2時間減圧乾燥すると橙色固体14.5gが得られた。この粗物に酢酸エチル50gと水50gを加えて70°Cで攪拌してから、氷冷、ろ過し、得られた固体を酢酸エチル50ml、水50mlで2回、更に酢酸エチル50mlの合計4回洗浄してから70°Cで1時間減圧乾燥すると橙色固体8.38gが得られた。収率50.3この橙色固体8.38gにDMF85gを添加し、70°Cで2時間攪拌した後氷冷した。続いてろ過後、アセトニトリルで2回洗浄してから120~130°Cで3時間減圧乾燥して、橙色固体5.89g収率35.3m.p.:295~300°Cが得られた。[実施例3]BPBC-PODAポリアミック酸およびポリイミドの合成22°Cの室温に設置した攪拌機付き50mL四つ口反応フラスコに、4,4’-1,3-フェニレンジオキシジアニリンPODA0.698g2.5mmolおよびNMP9.46gを仕込み、溶解させた。続いて、この溶液を攪拌中に、実施例1で得られたBPBC-1を1.67g2.5mmolを溶解させながら分割添加した。更に、22°Cで16時間攪拌して重合反応を行い、固形分20質量のポリアミック酸溶液を得た。この重合液の粘度は、962mPasであった。この溶液に、NMP27.6gを加えて固形分6質量のポリアミック酸溶液に希釈して、GPC測定した結果、数平均分子量Mnは11,075で、重量平均分子量Mwは30,696であり、Mw/Mnは2.77であった。続いて、この固形分6質量のポリアミック酸溶液に無水酢酸2.55g25mmolおよびピリジン1.19g15mmolを加えて100°Cで3時間30分攪拌した。室温に戻してから、水140ml攪拌中に反応溶液を滴下し、さらに1時間攪拌して橙色固形物を析出させた。これを濾過後、水50mlで3回洗浄を繰り返してから、80°Cで3時間減圧乾燥し、BPBC-PODAポリイミドの橙色粉末2.16g収率95を得た。PMT243~247°C[実施例4]BPBC-ODAポリアミック酸およびポリイミドの合成22°Cの室温に設置した攪拌機付き50mL四つ口反応フラスコに、4,4’-オキシジアニリンODA0.500g2.5mmolおよびNMP10.9gを仕込み、溶解させた。続いて、この溶液を攪拌中に、実施例1で得られたBPBC-1を1.67g2.5mmolを溶解させながら分割添加した。更に、22°Cで29時間攪拌して重合反応を行い、固形分16.7質量のポリアミック酸溶液を得た。この重合液の粘度は、166mPasであった。この溶液に、NMP25.3gを加えて固形分6質量のポリアミック酸溶液に希釈して、GPC測定した結果、数平均分子量Mnは6,958で、重量平均分子量Mwは16,105であり、Mw/Mnは2.31であった。続いて、この固形分6質量のポリアミック酸溶液に無水酢酸2.55g25mmolおよびピリジン1.19g15mmolを加えて100°Cで3時間攪拌した。室温に戻してから、水140ml攪拌中に反応溶液を滴下し、さらに1時間攪拌して橙色固形物を析出させた。これを濾過後、水50mlで3回洗浄を繰り返してから、80°Cで3時間減圧乾燥し、BPBC-ODAポリイミドの橙色粉末2.00g収率96を得た。PMT220~230°C[実施例5]BPBC-ODAポリアミック酸およびポリイミドの合成22°Cの室温に設置した攪拌機付き50mL四つ口反応フラスコに、4,4’-オキシジアニリンODA0.500g2.5mmolおよびNMP8.64gを仕込み、溶解させた。続いて、この溶液を攪拌中に、実施例1で得られたBPBC-2を1.67g2.5mmolを溶解させながら分割添加した。更に、22°Cで25時間攪拌して重合反応を行い、固形分20質量のポリアミック酸溶液を得た。この重合液の粘度は、833mPasであった。この溶液に、NMP25.3gを加えて固形分6質量のポリアミック酸溶液に希釈して、GPC測定した結果、数平均分子量Mnは10,907で、重量平均分子量Mwは22,391であり、Mw/Mnは2.05であった。続いて、この固形分6質量のポリアミック酸溶液に無水酢酸2.55g25mmolおよびピリジン1.19g15mmolを加えて100°Cで6時間攪拌した。室温に戻してから、水140ml攪拌中に反応溶液を滴下し、さらに1時間攪拌して橙色固形物を析出させた。これを濾過後、水50mlで3回洗浄を繰り返してから、80°Cで3時間減圧乾燥し、BPBC-ODAポリイミドの橙色粉末2.07g収率99を得た。PMT230~235°C[実施例6]BPBC-p-PDAポリアミック酸およびポリイミドの合成22°Cの室温に設置した攪拌機付き50mL四つ口反応フラスコに、p-フェニレンジアミンp-PDA0.270g2.5mmolおよびNMP7.74gを仕込み、溶解させた。続いて、この溶液を攪拌中に、実施例1で得られたBPBC-1を1.67g2.5mmolを溶解させながら分割添加した。更に、22°Cで21時間攪拌して重合反応を行い、固形分20質量のポリアミック酸溶液を得た。この重合液の粘度は、286mPasであった。この溶液に、NMP22.6gを加えて固形分6質量のポリアミック酸溶液に希釈して、GPC測定した結果、数平均分子量Mnは7,935で、重量平均分子量Mwは14,910であり、Mw/Mnは1.88であった。続いて、この固形分6質量のポリアミック酸溶液に無水酢酸2.55g25mmolおよびピリジン1.19g15mmolを加えて100°Cで4時間30分攪拌した。室温に戻してから、水125ml攪拌中に反応溶液を滴下し、さらに1時間攪拌して橙色固形物を析出させた。これを濾過後、水50mlで3回洗浄を繰り返してから、80°Cで3時間減圧乾燥し、BPBC-p-PDAポリイミドの橙色粉末1.83g収率99を得た。PMT>300°C[実施例7]BPBC-p-PDAポリアミック酸およびポリイミドの合成22°Cの室温に設置した攪拌機付き50mL四つ口反応フラスコに、p-フェニレンジアミンp-PDA0.270g2.5mmolおよびNMP7.74gを仕込み、溶解させた。続いて、この溶液を攪拌中に、実施例2で得られたBPBCを1.67g2.5mmolを溶解させながら分割添加した。更に、22°Cで28時間攪拌して重合反応を行い、固形分20質量のポリアミック酸溶液を得た。この重合液の粘度は、3.63Pasであった。この溶液に、NMP22.6gを加えて固形分6質量のポリアミック酸溶液に希釈して、GPC測定した結果、数平均分子量Mnは15,068で、重量平均分子量Mwは34,199であり、Mw/Mnは2.27であった。続いて、この固形分6質量のポリアミック酸溶液に無水酢酸2.55g25mmolおよびピリジン1.19g15mmolを加えて100°Cで4時間攪拌した。室温に戻してから、メタノール176ml攪拌中に反応溶液を滴下し、さらに1時間攪拌して橙色固形物を析出させた。これを濾過後、メタノール50mlで3回洗浄を繰り返してから、80°Cで3時間減圧乾燥し、BPBC-p-PDAポリイミドの橙色粉末1.57g収率88を得た。PMT>300°C[実施例8]BPBC-m-PDAポリアミック酸およびポリイミドの合成22°Cの室温に設置した攪拌機付き50mL四つ口反応フラスコに、m-フェニレンジアミンm-PDA0.270g2.5mmolおよびNMP7.74gを仕込み、溶解させた。続いて、この溶液を攪拌中に、実施例2で得られたBPBC1.67g2.5mmolを溶解させながら分割添加した。更に、20°Cで24時間攪拌して重合反応を行い、固形分20質量のポリアミック酸溶液を得た。この重合液の粘度は、2.20Pasであった。この溶液に、NMP22.6gを加えて固形分6質量のポリアミック酸溶液に希釈して、GPC測定した結果、数平均分子量Mnは18,734で、重量平均分子量Mwは47,961であり、Mw/Mnは2.56であった。続いて、この固形分6質量のポリアミック酸溶液に無水酢酸2.55g25mmolおよびピリジン1.19g15mmolを加えて100°Cで4時間攪拌した。室温に戻してから、メタノール140ml攪拌中に反応溶液を滴下し、さらに1時間攪拌して橙色固形物を析出させた。これを濾過後、メタノール50mlで3回洗浄を繰り返してから、80°Cで2時間減圧乾燥し、BPBC-m-PDAポリイミドの橙色粉末1.53g収率83を得た。PMT>300°C[実施例9]BPBC-m-PDAポリアミック酸およびポリイミドの合成22°Cの室温に設置した攪拌機付き50mL四つ口反応フラスコに、m-フェニレンジアミンm-PDA0.270g2.5mmolおよびNMP10.5gを仕込み、溶解させた。続いて、この溶液を攪拌中に、実施例2で得られたBPBC1.67g2.5mmolを溶解させながら分割添加した。更に、20°Cで22時間攪拌して重合反応を行い、固形分15質量のポリアミック酸溶液を得た。この重合液の粘度は、102mPasであった。この溶液に、NMP24gを加えて固形分6質量のポリアミック酸溶液に希釈して、GPC測定した結果、数平均分子量Mnは8,649で、重量平均分子量Mwは20,008であり、Mw/Mnは2.31であった。続いて、この固形分6質量のポリアミック酸溶液に無水酢酸2.55g25mmolおよびピリジン1.19g15mmolを加えて100°Cで4時間攪拌した。室温に戻してから、メタノール140ml攪拌中に反応溶液を滴下し、さらに1時間攪拌して橙色固形物を析出させた。これを濾過後、メタノール50mlで3回洗浄を繰り返してから、80°Cで2時間減圧乾燥し、BPBC-m-PDAポリイミドの橙色粉末1.43g収率77を得た。PMT>300°C[実施例10]BPBC-m-PDAポリアミック酸およびポリイミドの合成22°Cの室温に設置した攪拌機付き50mL四つ口反応フラスコに、m-フェニレンジアミンm-PDA0.270g2.5mmolおよびNMP7.42gを仕込み、溶解させた。続いて、この溶液を攪拌中に、実施例2で得られたBPBC1.59g2.37mmolを溶解させながら分割添加した。更に、20°Cで24時間攪拌して重合反応を行い、固形分20質量のポリアミック酸溶液を得た。この重合液の粘度は、390mPasであった。この溶液に、NMP22.6gを加えて固形分6質量のポリアミック酸溶液に希釈して、GPC測定した結果、数平均分子量Mnは9,607で、重量平均分子量Mwは21,093であり、Mw/Mnは2.20であった。続いて、この固形分6質量のポリアミック酸溶液に無水酢酸2.55g25mmolおよびピリジン1.19g15mmolを加えて100°Cで4時間攪拌した。室温に戻してから、メタノール140ml攪拌中に反応溶液を滴下し、さらに1時間攪拌して橙色固形物を析出させた。これを濾過後、メタノール50mlで3回洗浄を繰り返してから、80°Cで2時間減圧乾燥し、BPBC-m-PDAポリイミドの橙色粉末1.30g収率74を得た。PMT>300°C[実施例11]BPBC-MBCAポリアミック酸およびポリイミドの合成22°Cの室温に設置した攪拌機付き50mL四つ口反応フラスコに、4,4’-メチレンビスシクロヘキシルアミンMBCA0.42g2.0mmolおよびNMP8.75gを仕込み、溶解させた。続いて、この溶液を攪拌中に、実施例2で得られたBPBC1.33g2.00mmolを溶解させながら分割添加した。更に、20°Cで22時間攪拌して重合反応を行い、固形分16.6質量のポリアミック酸溶液を得た。この重合液の粘度は、70mPasであった。この溶液に、NMP20gを加えて固形分6質量のポリアミック酸溶液に希釈して、GPC測定した結果、数平均分子量Mnは3,591で、重量平均分子量Mwは6,572であり、Mw/Mnは1.83であった。続いて、この固形分6質量のポリアミック酸溶液に無水酢酸2.0g20mmolおよびピリジン0.95g12mmolを加えて100°Cで4時間攪拌した。室温に戻してから、水116ml攪拌中に反応溶液を滴下し、さらに1時間攪拌して橙色固形物を析出させた。これを濾過後、水50mlで3回洗浄を繰り返してから、80°Cで2時間減圧乾燥し、BPBC-MBCAポリイミドの橙色粉末1.60g収率95を得た。PMT150~155°C[実施例12]BPBC-MBCAポリアミック酸およびポリイミドの合成22°Cの室温に設置した攪拌機付き50mL四つ口反応フラスコに、MBCA0.526g2.5mmolおよびNMP6.6gを仕込み、溶解させた。続いて、この溶液を攪拌中に、実施例2で得られたBPBC1.67g2.50mmolを溶解させながら分割添加した。更に、20°Cで22時間攪拌して重合反応を行い、固形分25質量のポリアミック酸溶液を得た。この重合液の粘度は、533mPasであった。この溶液に、NMP28gを加えて固形分6質量のポリアミック酸溶液に希釈して、GPC測定した結果、数平均分子量Mnは5,542で、重量平均分子量Mwは8,632であり、Mw/Mnは1.56であった。続いて、この固形分6質量のポリアミック酸溶液に無水酢酸2.55g25mmolおよびピリジン1.19g15mmolを加えて100°Cで4時間攪拌した。室温に戻してから、水147ml攪拌中に反応溶液を滴下し、さらに1時間攪拌して橙色固形物を析出させた。これを濾過後、水50mlで3回洗浄を繰り返してから、80°Cで2時間減圧乾燥し、BPBC-MBCAポリイミドの橙色粉末1.88g収率89を得た。PMT160~165°C[実施例13]BPBC-MDAポリアミック酸およびポリイミドの合成22°Cの室温に設置した攪拌機付き50mL四つ口反応フラスコに、4,4’-メチレンジアニリンMDA0.496g2.5mmolおよびNMP6.5gを仕込み、溶解させた。続いて、この溶液を攪拌中に、実施例2で得られたBPBC1.67g2.50mmolを溶解させながら分割添加した。更に、20°Cで22時間攪拌して重合反応を行い、高粘度の固形分25質量のポリアミック酸溶液を得た。この溶液に、NMP28gを加えて固形分6質量のポリアミック酸溶液に希釈して、GPC測定した結果、数平均分子量Mnは20,758で、重量平均分子量Mwは42,588であり、Mw/Mnは2.05であった。続いて、この固形分6質量のポリアミック酸溶液に無水酢酸2.55g25mmolおよびピリジン1.19g15mmolを加えて100°Cで4時間攪拌した。室温に戻してから、水147ml攪拌中に反応溶液を滴下し、さらに1時間攪拌して橙色固形物を析出させた。これを濾過後、水50mlで3回洗浄を繰り返してから、80°Cで2時間減圧乾燥し、BPBC-MDAポリイミドの橙色粉末2.00g収率96を得た。PMT200~205°C[実施例14]BPBC-MSPAポリアミック酸およびポリイミドの合成22°Cの室温に設置した攪拌機付き50mL四つ口反応フラスコに、3,3’-ジメチルシランジイルビスオキシジプロパン-1-アミンMSPA0.526g2.5mmolおよびNMP6.6gを仕込み、溶解させた。続いて、この溶液を攪拌中に、実施例2で得られたBPBC1.67g2.50mmolを溶解させながら分割添加した。更に、20°Cで20時間攪拌して重合反応を行い、固形分25質量のポリアミック酸溶液を得た。この重合液の粘度は、44mPasであった。この溶液に、NMP28gを加えて固形分6質量のポリアミック酸溶液に希釈して、GPC測定した結果、数平均分子量Mnは2,717で、重量平均分子量Mwは3,039であり、Mw/Mnは1.12であった。続いて、この固形分6質量のポリアミック酸溶液に無水酢酸2.55g25mmolおよびピリジン1.19g15mmolを加えて80°Cで5時間攪拌した。室温に戻してから、水70ml攪拌中に反応溶液を滴下し、さらに1時間攪拌して橙色固形物を析出させた。これを濾過後、水50mlで3回洗浄を繰り返してから、80°Cで2時間減圧乾燥し、BPBC-MSPAポリイミドの橙色粉末0.48g収率46を得た。PMT140~150°C[比較例1]PMDA-ODAポリアミック酸およびポリイミドの合成22°Cの室温に設置した攪拌機付き50ml四つ口反応フラスコに、ODA1.00g5.0mmolおよびNMP18.8gを仕込み溶解させた。続いて、この溶液を攪拌中、ピロメリット酸二無水物PMDA1.09g5.0mmolを溶解させながら分割添加した。さらに、20°Cで42時間攪拌して重合反応を行い、固形分10質量のポリアミック酸溶液を得た。このポリアミック酸溶液をGPC測定した結果、数平均分子量Mnは57,881で、重量平均分子量Mwは147,339であり、Mw/Mnは2.55であった。続いてこのポリアミック酸溶液を3.5容量倍のメタノール70ml中に滴下し、さらに1時間攪拌したところ、ゲル状物が析出した。デカンテーションにより上澄み液を分離し、残余のゲル状物をメタノール100mlに添加して攪拌したところ、ガム状物が析出した。さらに、ろ過乾燥粉砕することによりPMDA-DDEポリアミック酸の黄色粉末2.0g収率96を得た。続いて、この黄色粉末に、NMP31.3gを加えて6質量溶液を調製し、この溶液に、無水酢酸9.75g96mmolおよびピリジン4.50g57mmolを加えて45°Cで30分攪拌したところ寒天状になり、さらに100°Cで2時間攪拌したところゲル状になった。室温に戻してから、メタノール160ml攪拌中に反応液を滴下し、さらに1時間攪拌したところ黄色粉末が析出した。この黄色粉末を濾過後、メタノールで洗浄を繰り返してから、80°Cで3時間減圧乾燥し、PMDA-ODAポリイミドの黄色粉末1.59g収率83を得た。PMT>300°C[比較例2]PMDA-ODAポリアミック酸およびポリイミドの合成22°Cの室温に設置した攪拌機付き50ml四つ口反応フラスコに、ODA1.00g5.0mmolおよびNMP18.2gを仕込み溶解させた。続いて、この溶液を攪拌中、ピロメリット酸二無水物PMDA1.03g4.75mmolを溶解させながら分割添加した。さらに、20°Cで23時間攪拌して重合反応を行い、固形分10質量のポリアミック酸溶液を得た。この溶液に、NMP14gを加えて固形分6質量のポリアミック酸溶液に希釈して、GPC測定した結果、数平均分子量Mnは2,173で、重量平均分子量Mwは4,310であり、Mw/Mnは1.98であった。続いて、この固形分6質量のポリアミック酸溶液に無水酢酸5.1g50mmolおよびピリジン2.37g30mmolを加えて100°Cで4時間攪拌した。室温に戻してから、メタノール147ml攪拌中に反応溶液を滴下し、さらに1時間攪拌して橙色固形物を析出させた。これを濾過後、メタノール50mlで3回洗浄を繰り返してから、80°Cで2時間減圧乾燥し、PMDA-ODAポリイミドの橙色粉末1.55g収率86を得た。PMT>300°C上記実施例3~6及び8~14で得られたBPBC-各ジアミンポリイミド、および比較例1と比較例2で得られたPMDA-ODAポリイミドの有機溶媒溶解性を下記手法によって評価した。その結果を表1及び表2に示す。測定法各ポリイミド5mgを、有機溶媒100mgに添加し、所定温度で撹拌し、その溶解性を確認した。DMSO:ジメチルスルホオキシド、DMF:N,N-ジメチルホルムアミド、THF:テトラヒドロフラン、PGME:プロピレングリコールモノメチルエーテル表1及び表2に示されるように、実施例3~6及び8~14で得られた本発明のポリイミドは、低沸点有機溶媒をはじめとした各種の有機溶媒に溶解する可溶性ポリイミドであることが明らかになった。一方、PMDA-ODAポリイミドは、低分子量の場合でもいずれの有機溶媒にも不溶であった。"